СПОСОБ ФОРМИРОВАНИЯ ЛИСТОВЫХ КОМПОНЕНТОВ ИЗ АЛЮМИНИЕВОГО СПЛАВА

1. Способ формования листового компонента из алюминиевого сплава, включающий:
(i) нагрев листовой заготовки из алюминиевого сплава до температуры термообработки на твердый раствор (SHT) на станции нагрева и в случае сплавов, не подвергаемых предварительной закалке с последующим старением, поддержание температуры SHT до завершения термообработки на твердый раствор,
(ii) подачу листовой заготовки на ряд холодных штампов и начало формования в течение 10 с с момента ее извлечения из станции нагрева, так что потери тепла от листовой заготовки уменьшаются до минимума,
(iii) закрывание холодных штампов для формования листовой заготовки в отформованный компонент, при этом формование происходит менее чем за 0,15 с и
(iv) выдержку отформованного компонента в закрытых штампах во время охлаждения отформованного компонента.
2. Способ по п.1, в котором время выдержки отформованного компонента в закрытых штампах является достаточно долгим для достижения отформованным компонентом температуры 250°С или ниже.
3. Способ по п.2, в котором время выдержки отформованного компонента в закрытых штампах составляет менее 4 с.
4. Способ по любому из пп.1-3, в котором температура термообработки на твердый раствор (SHT) составляет от 450°С до 600°C.
5. Способ по п.4, в котором температура термообработки на твердый раствор (SHT) составляет от 500°С до 550°C.
6. Способ по п.1, в котором температуру SHT поддерживают в течение от 20 до 60 мин.
7. Способ по п.1, в котором скорость нагрева до температуры SHT составляет по меньшей мере 2°С/с.
8. Способ по п.1, в котором время перемещения листовой заготовки в холодные штампы составляет менее 5 с.
9. Способ по п.1, в котором отформованный компонент охлаждают ниже 200°С менее чем за 10 с.
10. Способ по п.1, в котором температуру штампов поддерживают не выше 150°C.
11. Способ по п.1, включающий дополнительный этап искусственного старения путем нагрева отформованного компонента до температуры искусственного старения и выдержки отформованного компонента при этой температуре для обеспечения дисперсионного твердения.
12. Способ по п.1, выполняемый на термообрабатываемом алюминиевом сплаве серий 2ХХХ, 6ХХХ и 7XXX.
13. Способ по п.1, выполняемый на термообрабатываемом алюминиевом сплаве серии 5XXX.
14. Отформованная деталь, полученная способом по любому из пп.1-13.
15. Деталь по п.14, представляющая собой автомобильную деталь.